(57)【要約】    【課題】ガラス強度および透過率が高いガラス強化基板を提供すること。    【解決手段】強化ガラス基板の少なくとも片面に、ガラス強化材料の架橋物からなる膜厚が０．５〜１０μｍ、波長４００ｎｍにおける透過率が９０％以上の硬化膜を有するガラス強化基板であって、前記ガラス強化材料は、シロキサン樹脂およびシリカ粒子を含有する、または、ラジカル重合性基を有するシロキサン樹脂および光ラジカル重合開始剤を含有する。【選択図】なし【特許請求の範囲】
【請求項１】
強化ガラス基板の少なくとも片面に、シロキサン樹脂およびシリカ粒子を含有するガラス強化材料の架橋物からなる膜厚が０．５〜１０μｍ、波長４００ｎｍにおける透過率が９０％以上の硬化膜を有するガラス強化基板。
【請求項２】
強化ガラス基板の少なくとも片面に、ラジカル重合性基を有するシロキサン樹脂および光ラジカル重合開始剤を含有するガラス強化材料の架橋物からなる膜厚が０．５〜１０μｍ、波長４００ｎｍにおける透過率が９０％以上の硬化膜を有するガラス強化基板。
【請求項３】
前記ガラス強化材料がさらにラジカル重合性基を２個以上有する化合物を含有する請求項２に記載のガラス強化基板。
【請求項４】
前記ガラス強化材料がさらにシリカ粒子を含有する請求項２または３に記載のガラス強化基板。
【請求項５】
前記硬化膜の鉛筆硬度が２Ｈ以上である請求項１〜４のいずれかに記載のガラス強化基板。
【請求項６】
前記硬化膜のヤング率が７．０ＧＰａ以上である請求項１〜５のいずれかに記載のガラス強化基板。
【請求項７】
前記硬化膜の圧縮応力が１５〜３５ＭＰａである請求項１〜６のいずれかに記載のガラス強化基板。
【発明の詳細な説明】
【技術分野】
【０００１】
本発明は、強化ガラス基板の少なくとも片面に、シロキサン樹脂を含有する特定のガラス強化材料の架橋物からなる硬化膜を有するガラス強化基板に関する。
【背景技術】
【０００２】
近年、ウェアラブル端末、スマートフォン、タブレットＰＣ（パーソナルコンピューター）などの各種表示端末は、液晶表示装置や有機ＥＬ（エレクトロルミネッセンス）表示装置などの表示パネルの前面に、印刷用着色インキ等により加飾膜が形成されたカバーガラスを貼り合わせた構成を有している。また、一部表示端末においては、ガラス上に透明電極を有する、タッチセンサー機能が付与されたカバーガラスを貼り合わせた構成も適用されている。しかしながら、これらの表示端末には、カバーガラスのガラス自体の強度の不足や、ガラス上の透明電極等の無機膜によるガラス強度の低下により、表示端末を落下させた場合にカバーガラスが破損しやすい課題があった。
【０００３】
ガラス強度を向上させる技術として、コーニング社のゴリラガラスに代表される強化ガラス基板が知られている。これは、ガラス基板を薬液などで処理することによりガラスの両面に圧縮応力層を設けて、通常のガラスに比べてガラス強度を高める技術である。
【０００４】
ガラス強度を向上させる別の技術として、ガラス基板に樹脂膜を形成する技術が知られている。例えば、表面にマイクロクラックが存在するガラス基板と、ガラス基板上に配置された樹脂層とを備える複合体であって、マイクロクラック内部の少なくとも一部に前記樹脂層の樹脂が入り込んでいる複合体（例えば、特許文献１参照）、多官能エポキシ（メタ）アクリレート化合物、多官能チオール化合物、及びラジカル重合開始剤を含有する組成物を用いて作製されるガラス保護膜（例えば、特許文献２参照）、無機ガラスと、無機ガラスの少なくとも一方の主面上に形成された、アクリル重合体、少なくとも２つの（メタ）アクリロイル基を有する化合物、及び、重合開始剤を含有する樹脂組成物から形成される樹脂層とを備える透明基板（例えば、特許文献３参照）、透光性化学強化ガラス基板と、透光性化学強化ガラス基板の第１面と当該第１面とは反対側の第２面とのうちの、いずれか一方の面上に設けられた樹脂層と、を有する、表示装置用の保護板用基板（例えば、特許文献４参照）、強化処理されたガラスとガラスの一方の面に形成される透明導電膜との間に硬化膜を形成するための硬化性組成物であって、有機基およびシロキサン結合を持つ化合物を含有する硬化性組成物（例えば、特許文献５参照）などが提案されている。
【先行技術文献】
【特許文献】
【０００５】
【特許文献１】国際公開第２０１５／１９４３２４号
【特許文献２】特開２０１６−３１６０号公報
【特許文献３】特開２０１６−１０７４４１号公報
【特許文献４】特開２０１４−２２８６１５号公報
【特許文献５】特開２０１６−１２４７２０号公報
【発明の概要】
【発明が解決しようとする課題】
【０００６】
強化ガラス基板や特許文献１〜５に記載のガラス基板に樹脂膜を形成する技術により、ガラス強度を向上させることができるものの、近年の表示端末の軽量化に伴い、カバーガラスの薄膜化が求められていることから、さらに高いガラス強度が求められている。特に、強化ガラス基板の場合、大型の強化ガラス基板からスマートフォンなどの用途に合わせたサイズに切断して小片化する際に、ガラスにマイクロクラックが発生してガラス強度が低下する課題がある。一方、樹脂膜の厚膜化によりガラス強度を向上させると、透過率が低下するため、ガラス強度と透過率の両立は困難である。
【０００７】
本発明は、かかる従来技術の課題に鑑み、ガラス強度および透過率が高いガラス強化基板を提供することを目的とする。
【課題を解決するための手段】
【０００８】
上記課題を解決するため、本発明は主として以下の構成を有する。
強化ガラス基板の少なくとも片面に、ガラス強化材料の架橋物からなる膜厚が０．５〜１０μｍ、波長４００ｎｍにおける透過率が９０％以上の硬化膜を有するガラス強化基板であって、前記ガラス強化材料は、シロキサン樹脂およびシリカ粒子を含有する、または、ラジカル重合性基を有するシロキサン樹脂および光ラジカル重合開始剤を含有する。
【発明の効果】
【０００９】
本発明によれば、ガラス強度および透過率が高いガラス強化基板を提供することができる。
【発明を実施するための形態】
【００１０】
以下、本発明を更に詳細に説明する。
【００１１】
本発明のガラス強化基板は、強化ガラス基板の少なくとも片面に、ガラス強化材料の架橋物からなる膜厚が０．５〜１０μｍ、波長４００ｎｍにおける透過率が９０％以上の硬化膜を有し、前記ガラス強化材料は、シロキサン樹脂およびシリカ粒子を含有する、または、ラジカル重合性基を有するシロキサン樹脂および光ラジカル重合開始剤を含有する。シロキサン樹脂は、透明性が高く、加熱による着色も少ないことから、架橋により高い透過率を有する硬化膜を形成することができる。また、シラノール基を有することから、強化ガラス基板とのシラノール基同士の相互作用により、強化ガラス基板に発生するマイクロクラックにガラス強化材料が埋め込まれやすく、ガラス強度を向上させることができる。さらに、シリカ粒子を含有することにより、シロキサン樹脂とシリカ粒子とのシラノール縮合反応により硬化膜の架橋度を高め、ガラス強度を大幅に向上させることができる。同様に、シロキサン樹脂がラジカル重合性基を有し、さらにガラス強化材料が光ラジカル重合開始剤を含有する場合にも、光ラジカル重合反応により硬化膜の架橋度を高め、ガラス強度を大幅に向上させることができる。さらに、硬化膜の膜厚と透過率を上記範囲にすることにより、ガラス強度と透過率を高いレベルで両立することができる。
【００１２】
本発明における強化ガラス基板とは、強化処理されたガラス基板を指し、ガラス表面に圧縮応力層を有することが好ましい。前述のとおり、従来の強化ガラス基板は、大型の強化ガラス基板から小片化する際に、マイクロクラックによりガラス強度が低下する課題があったが、本発明においては、後述する硬化膜と組み合わせることにより、かかる課題を解決することができる。
【００１３】
圧縮応力層の形成方法としては、例えば、加熱と冷却によるガラスの膨張と収縮を利用する物理強化法、ガラス中のアルカリイオンをよりイオン半径の大きな他のアルカリイオンと交換する化学強化法などが知られている。これらの方法はいずれも公知であり、任意の方法を選択することができる。タッチパネルのカバーガラスなどの薄い強化ガラス基板の場合、化学強化法により強化処理されたガラス、いわゆる化学強化ガラスが好ましい。化学強化ガラスの中でも、アルミノシリケート化学強化ガラス、ソーダライム化学強化ガラス等がより好ましく、例えば、“ＣＯＲＮＩＮＧ  ＧＯＲＩＬＬＡ  ＧＬＡＳＳ  ＮＢＴ”（登録商標）シリーズ（コーニング社製）、“Ｄｒａｇｏｎｔｒａｉｌ”（登録商標）（旭硝子（株）製）などが挙げられる。
【００１４】
強化ガラス基板の厚みは、０．１〜２．０ｍｍが好ましい。強化ガラス基板の厚みを０．１ｍｍ以上とすることにより、ガラス強度をより向上させることができる。一方、強化ガラス基板の厚みを２．０ｍｍ以下とすることにより、小片化のための切断を容易に行うことができる。また、強化ガラス基板を軽量化することができる。
【００１５】
本発明のガラス強化基板は、ガラス強化材料の架橋物からなる硬化膜を有する。ガラス強化材料は、シロキサン樹脂およびシリカ粒子を含有する（第一の態様）、または、ラジカル重合性基を有するシロキサン樹脂および光ラジカル重合開始剤を含有する（第二の態様）。
【００１６】
まず、第一の態様のガラス強化材料について説明する。第一の態様のガラス強化材料は、シロキサン樹脂およびシリカ粒子を含有し、さらに他の成分を含有してもよい。前述のとおり、シロキサン樹脂およびシリカ粒子を含有することにより、ガラス強度と透過率を高いレベルで両立することができる。また、シロキサン樹脂とシリカ粒子とのシラノール縮合反応により架橋を促進し、硬化膜の鉛筆硬度、ヤング率および圧縮応力を向上させることができる。さらに、第一の態様においてシリカ粒子を含有することにより、強化ガラス基板と硬化膜との屈折率差を低減し、硬化膜の膜厚バラツキに起因するムラを軽減することができる。
【００１７】
シロキサン樹脂とは、シロキサン骨格を有する繰り返し単位を有するポリマーを言い、オルガノシラン化合物の加水分解縮合物が好ましい。ただし、シロキサン樹脂がオキセタニル基を有する場合は、後述する「オキセタニル基を有するシロキサン化合物」に分類するものとする。シロキサン樹脂の重量平均分子量（Ｍｗ）は、塗布特性を向上させる観点から、２，０００〜７，０００が好ましい。ここで、シロキサン樹脂のＭｗとは、ゲルパーミエーションクロマトグラフィー（ＧＰＣ）で測定されるポリスチレン換算値を言う。
【００１８】
本発明におけるシロキサン樹脂は、ラジカル重合性基を有することが好ましい。後述する光ラジカル重合開始剤とともにラジカル重合性基を有することにより、光照射により発生するラジカルによるラジカル重合反応の進行により、硬化膜の架橋度を高め、ガラス強度をより向上させることができる。
【００１９】
ラジカル重合性基としては、例えば、ビニル基、α−メチルビニル基、アリル基、スチリル基、（メタ）アクリロイル基などが挙げられる。硬化膜の架橋度をより高める観点から、（メタ）アクリロイル基が好ましい。
【００２０】
ラジカル重合性基を有するシロキサン樹脂としては、ラジカル重合性基を有するオルガノシラン化合物の加水分解縮合物が好ましい。ラジカル重合性基を有するオルガノシラン化合物と、その他のオルガノシラン化合物との加水分解縮合物でもよい。ラジカル重合性基を有するオルガノシラン化合物としては、例えば、ビニルトリメトキシシラン、ビニルトリエトキシシラン、ビニルトリイソプロポキシシラン、ビニルトリ（２−メトキシエトキシ）シラン、ビニルトリアセトキシシラン、ビニルメチルジメトキシシラン、ビニルメチルジエトキシシラン、アリルトリメトキシシラン、アリルトリエトキシシラン、アリルメチルジメトキシシラン、アリルメチルジエトキシシラン、ｐ−スチリルトリメトキシシラン、ｐ−スチリルトリエトキシシラン、ｐ−スチリルメチルジメトキシシラン、ｐ−スチリルメチルジエトキシシラン、３−アクリロキシプロピルトリメトキシシラン、３−アクリロキシプロピルトリエトキシシラン、３−アクリロキシプロピルメチルジメトキシシラン、３−アクリロキシプロピルメチルジエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシランなどが挙げられる。これらを２種以上用いてもよい。これらのうち、硬化膜の架橋度をより高める観点から、３−アクリロキシプロピルトリメトキシシラン、３−アクリロキシプロピルトリエトキシシラン、３−メタクリロキシプロピルトリメトキシシラン、３−メタクリロキシプロピルトリエトキシシランが好ましい。
【００２１】
その他のオルガノシラン化合物としては、例えば、メチルトリメトキシシラン、メチルトリエトキシシラン、メチルトリプロポキシシラン、メチルトリイソプロポキシシラン、メチルトリブトキシシラン、メチルトリフェノキシシラン、ジメチルジメトキシシラン、ジメチルジエトキシラン、エチルトリメトキシシラン、エチルトリエトキシシラン、ジエチルジメトキシシラン、ｎ−プロピルトリメトキシシラン、イソプロピルトリメトキシシラン、ジイソプロピルジメトキシシラン、ｎ−ブチルトリメトキシシラン、イソブチルトリメトキシシラン、イソブチルトリエトキシシラン、ジイソブチルジメトキシシラン、ｎ−ヘキシルトリメトキシシラン、ｎ−ヘキシルトリエトキシシラン、シクロヘキシルトリメトキシシラン、シクロヘキシルトリエトキシシラン、ｎ−オクチルトリメトキシシラン、ｎ−オクチルトリエトキシシラン、ｎ−デシルトリメトキシシラン、ｎ−デシルトリエトキシシラン、トリフルオロメチルトリメトキシシラン、トリフルオロメチルトリエトキシシラン、トリフルオロプロピルトリメトキシシラン、トリフルオロプロピルトリエトキシシラン、フェニルトリメトキシシラン、フェニルトリエトキシシラン、ジフェニルジメトキシシラン、ジフェニルジエトキシシラン、３−アミノプロピルトリメトキシシラン、３−アミノプロピルトリエトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルメチルジメトキシシラン、Ｎ−フェニル−３−アミノプロピルトリメトキシシラン、３−トリエトキシシリル−Ｎ−（１，３−ジメチル−ブチリデン）プロピルアミン、Ｎ−（１，３−ジメチルブチリデン）−３−アミノプロピルトリエトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン、２−（３，４−エポキシシクロヘキシル）エチルトリエトキシシラン、３−メルカプトプロピルトリメトキシシラン、３−メルカプトプロピルトリエトキシシラン、３−メルカプトプロピルメチルジメトキシシラン、３−ウレイドプロピルトリメトキシシラン、３−ウレイドプロピルトリエトキシシラン、３−イソシアネートプロピルトリメトキシシラン、３−イソシアネートプロピルトリエトキシシラン、トリス（トリメトキシシリルプロピル）イソシアヌレート、ビス（３−（トリエトキシシリル）プロピル）ジスルフィド、ビス（３−（トリエトキシシリル）プロピル）テトラスルフィド、３−トリメトキシシリルプロピルコハク酸無水物、３−トリエトキシシリルプロピルコハク酸無水物などが挙げられる。これらを２種以上用いてもよい。
【００２２】
シロキサン樹脂は、オルガノシラン化合物を加水分解縮合することにより得ることができる。例えば、オルガノシラン化合物を加水分解した後、得られるシラノール化合物を溶媒の存在下または無溶媒で縮合反応させることによって得ることができる。
【００２３】
加水分解反応の各種条件は、反応スケール、反応容器の大きさ、形状などを考慮して適宜設定することができる。例えば、溶媒中、オルガノシラン化合物に酸触媒および水を１〜１８０分間かけて添加した後、室温〜１１０℃で１〜１８０分間反応させることが好ましい。このような条件で加水分解反応を行うことにより、急激な反応を抑制することができる。反応温度は、より好ましくは３０〜１０５℃である。
【００２４】
加水分解反応は、酸触媒の存在下で行うことが好ましい。酸触媒としては、蟻酸、酢酸、リン酸を含む酸性水溶液が好ましい。酸触媒の添加量は、加水分解反応時に使用される全オルガノシラン化合物１００重量部に対して、０．１〜５重量部が好ましい。酸触媒の量を上記範囲とすることにより、加水分解反応をより効率的に進めることができる。
【００２５】
オルガノシラン化合物の加水分解反応によりシラノール化合物を得た後、反応液をそのまま５０℃以上、溶媒の沸点以下で１〜１００時間加熱し、縮合反応を行うことが好ましい。また、ポリシロキサンの重合度を上げるために、再加熱または塩基触媒添加を行ってもよい。
【００２６】
オルガノシラン化合物の加水分解反応およびシラノール化合物の縮合反応に用いられる溶媒としては、例えば、メタノール、エタノール、プロパノール、イソプロパノール、ブタノール、イソブタノール、ｔ−ブタノール、ペンタノール、４−メチル−２−ペンタノール、３−メチル−２−ブタノール、３−メトキシ−１−ブタノール、３−メチル−３−メトキシ−１−ブタノール、１−ｔ−ブトキシ−２−プロパノール、ダイアセトンアルコールなどのアルコール類；エチレングリコール、プロピレングリコールなどのグリコール類；エチレングリコールモノメチルエーテル、エチレングリコールモノエチルエーテル、プロピレングリコールモノメチルエーテル、プロピレングリコールモノエチルエーテル、プロピレングリコールモノプロピルエーテル、プロピレングリコールモノブチルエーテル、エチレングリコールジメチルエーテル、エチレングリコールジエチルエーテル、エチレングリコールジブチルエーテル、ジエチルエーテルなどのエーテル類；メチルエチルケトン、アセチルアセトン、メチルプロピルケトン、メチルブチルケトン、メチルイソブチルケトン、ジイソブチルケトン、シクロペンタノン、２−ヘプタノンなどのケトン類；ジメチルホルムアミド、ジメチルアセトアミドなどのアミド類；エチルアセテート、プロピルアセテート、ブチルアセテート、イソブチルアセテート、エチレングリコールモノエチルエーテルアセテート、プロピレングリコールモノメチルエーテルアセテート、３−メトキシブチルアセテート、３−メチル−３−メトキシブチルアセテート、乳酸メチル、乳酸エチル、乳酸ブチルなどのアセテート類；トルエン、キシレン、ヘキサン、シクロヘキサンなどの芳香族あるいは脂肪族炭化水素、γ−ブチロラクトン、Ｎ−メチル−２−ピロリドン、ジメチルスルホキシドなどを挙げることができる。硬化膜の透過率、耐クラック性などをより向上させる観点から、ダイアセトンアルコール、プロピレングリコールモノメチルエーテル、プロピレングリコールモノメチルエーテルアセテート、プロピレングリコールモノエチルエーテル、プロピレングリコールモノｔ−ブチルエーテル、プロピレングリコールモノプロピルエーテル、プロピレングリコールモノブチルエーテル、γ−ブチロラクトンなどが好ましく用いられる。
【００２７】
加水分解反応によって溶媒が生成する場合には、無溶媒で加水分解させることも可能である。反応終了後に、さらに溶媒を添加することにより、ガラス強化材料として適切な濃度に調整することも好ましい。また、目的に応じて加水分解後に、生成アルコールなどを加熱および／または減圧下にて適量を留出、除去し、その後好適な溶媒を添加してもよい。
【００２８】
加水分解反応において使用する溶媒の量は、全オルガノシラン化合物１００重量部に対して８０〜５００重量部が好ましい。溶媒の量を上記範囲とすることにより、加水分解反応をより効率的に進めることができる。
【００２９】
また、加水分解反応に用いる水は、イオン交換水が好ましい。水の量は、シラン原子１モルに対して、１．０〜４．０モルが好ましい。
【００３０】
第一の態様のガラス強化材料におけるシロキサン樹脂の含有量は、硬化膜の透過率と圧縮応力をより向上させる観点から、固形分中１５重量％以上が好ましく、２５重量％以上がより好ましい。一方、ガラス強度をより向上させる観点から、シロキサン樹脂の含有量は、固形分中９０重量％以下が好ましく、８０重量％以下がより好ましい。
【００３１】
シリカ粒子の平均粒子径は、硬化膜の透過率をより向上させる観点から、１〜２００ｎｍが好ましく、１〜７０ｎｍがより好ましい。ここで、シリカ粒子の平均粒子径は、動的光散乱法によって求めることができる。具体的には、シリカ粒子濃度１０〜３０重量％の分散液に対して、半導体レーザーにより波長７８０ｎｍの光を照射し、散乱光を測定した後、ＦＦＴ−ヘテロダイン法によって周波数解析することにより、平均粒子径を求めることができる。
【００３２】
シリカ粒子としては、例えば、ｓｉｃａｓｔａｒ（コアフロント（株）製）、“レオロシール”（登録商標）（（株）トクヤマ製）などが挙げられる。これらを、ビーズミル等の分散機を用いて粉砕または分散させて用いてもよい。シリカ粒子の分散液としては、例えば、ＩＰＡ−ＳＴ、ＭＩＢＫ−ＳＴ、ＩＰＡ−ＳＴ−Ｌ、ＩＰＡ−ＳＴ−ＺＬ、ＰＧＭ−ＳＴ、ＰＭＡ−ＳＴ（いずれも日産化学工業（株）製）、“オスカル”（登録商標）１０１、“オスカル”１０５、“オスカル”１０６、“カタロイド”（登録商標）−Ｓ（いずれも日揮触媒化成（株）製）、“クォートロン”（登録商標）ＰＬ−１−ＩＰＡ、ＰＬ−１−ＴＯＬ、ＰＬ−２Ｌ−ＰＧＭＥ、ＰＬ−２Ｌ−ＭＥＫ、ＰＬ−２Ｌ、ＧＰ−２Ｌ（いずれも扶桑化学工業（株）製）などが挙げられる。これらを２種以上含有してもよい。
【００３３】
ガラス強化材料の第一の態様におけるシリカ粒子の含有量は、ガラス強度をより向上させ、ムラをより軽減する観点から、固形分中１０重量％以上が好ましく、２０重量％以上がより好ましい。一方、硬化膜の透過率とガラス基板との密着性をより向上させる観点から、シリカ粒子の含有量は、固形分中５０重量％以下が好ましく、４０重量％以下がより好ましい。
【００３４】
第一の態様のガラス強化材料は、さらに、後述する光ラジカル重合開始剤を含有することが好ましく、ラジカル重合性基を有するシロキサン樹脂との組み合わせにより、光ラジカル重合反応により硬化膜の架橋度を高め、ガラス強度をより向上させることができる。この場合、第一の態様のガラス強化材料における光ラジカル重合開始剤の含有量は、ラジカル重合性基の反応を十分に進めてガラス強度をより向上させる観点から、固形分中０．５重量％以上が好ましく、１重量％以上がより好ましい。一方、光ラジカル重合開始剤の含有量は、硬化膜の透過率をより向上させる観点から、固形分中２０重量％以下が好ましく、１０重量％以下がより好ましい。
【００３５】
第一の態様のガラス強化材料は、さらに、後述する各種添加剤を含有してもよい。
【００３６】
次に、第二の態様のガラス強化材料について説明する。第二の態様のガラス強化材料は、ラジカル重合性基を有するシロキサン樹脂および光ラジカル重合開始剤を含有し、さらに他の成分を含有してもよい。前述のとおり、ラジカル重合性基を有するシロキサン樹脂および光ラジカル重合開始剤を含有することにより、ガラス強度と透過率を高いレベルで両立することができる。
【００３７】
ラジカル重合性基を有するシロキサン樹脂としては、第一の態様において例示したものが挙げられる。
【００３８】
第二の態様のガラス強化材料におけるラジカル重合性基を有するシロキサン樹脂の含有量は、硬化膜の透過率と圧縮応力をより向上させる観点から、固形分中１５重量％以上が好ましく、２５重量％以上がより好ましい。一方、ガラス強度をより向上させる観点から、ラジカル重合性基を有するシロキサン樹脂の含有量は、固形分中９０重量％以下が好ましく、８５重量％以下がより好ましい。
【００３９】
光ラジカル重合開始剤としては、例えば、α−アミノアルキルフェノン系光ラジカル重合開始剤やα−ヒドロキシアルキルフェノン系光ラジカル重合開始剤などのアルキルフェノン系光ラジカル重合開始剤；アシルホスフィンオキサイド系光ラジカル重合開始剤；オキシムエステル系光ラジカル重合開始剤；ベンゾフェノン系光ラジカル重合開始剤；オキサントン系光ラジカル重合開始剤；イミダゾール系光ラジカル重合開始剤；ベンゾチアゾール系光ラジカル重合開始剤；ベンゾオキサゾール系光ラジカル重合開始剤；カルバゾール系光ラジカル重合開始剤；トリアジン系光ラジカル重合開始剤；安息香酸エステル系光ラジカル重合開始剤；リン系光ラジカル重合開始剤；チタネート等の無機系光ラジカル重合開始剤などが挙げられる。これらを２種以上含有してもよい。
【００４０】
これらのうち、硬化膜の架橋度をより高めてガラス強度をより向上させる観点から、α−アミノアルキルフェノン系光ラジカル重合開始剤、アシルホスフィンオキサイド系光ラジカル重合開始剤、オキシムエステル系光ラジカル重合開始剤、アミノ基を有するベンゾフェノン系光ラジカル重合開始剤、アミノ基を有する安息香酸エステル系光ラジカル重合開始剤が好ましい。
【００４１】
α−アミノアルキルフェノン系光ラジカル重合開始剤としては、例えば、２−メチル−［４−（メチルチオ）フェニル］−２−モルフォリノプロパン−１−オン、２−ジメチルアミノ−２−（４−メチルベンジル）−１−（４−モルフォリン−４−イル−フェニル）−ブタン−１−オン、２−ベンジル−２−ジメチルアミノ−１−（４−モルフォリノフェニル）−ブタノン−１などが挙げられる。アシルホスフィンオキサイド系光ラジカル重合開始剤としては、例えば、２，４，６−トリメチルベンゾイルフェニルホスフィンオキサイド、ビス（２，４，６−トリメチルベンゾイル）−フェニルフォスフィンオキサイド、ビス（２，６−ジメトキシベンゾイル）−（２，４，４−トリメチルペンチル）−フォスフィンオキサイドなどが挙げられる。オキシムエステル系光ラジカル重合開始剤としては、例えば、１−フェニル−１，２−プロパンジオン−２−（ｏ−エトキシカルボニル）オキシム、１，２−オクタンジオン，１−［４−（フェニルチオ）−２−（Ｏ−ベンゾイルオキシム）］、１−フェニル−１，２−ブタジオン−２−（ｏ−メトキシカルボニル）オキシム、１，３−ジフェニルプロパントリオン−２−（ｏ−エトキシカルボニル）オキシム、エタノン,１−［９−エチル−６−（２−メチルベンゾイル）−９Ｈ−カルバゾール−３−イル］−，１−（０−アセチルオキシム）などが挙げられる。アミノ基を有するベンゾフェノン系光ラジカル重合開始剤としては、例えば、４，４−ビス（ジメチルアミノ）ベンゾフェノン、４，４−ビス（ジエチルアミノ）ベンゾフェノンなどが挙げられる。アミノ基を有する安息香酸エステル系光ラジカル重合開始剤としては、例えば、ｐ−ジメチルアミノ安息香酸エチル、２−エチルヘキシル−ｐ−ジメチルアミノベンゾエート、ｐ−ジエチルアミノ安息香酸エチルなどが挙げられる。
【００４２】
第二の態様のガラス強化材料における光ラジカル重合開始剤の含有量は、ラジカル重合性基の反応を十分に進めてガラス強度をより向上させる観点から、固形分中０．５重量％以上が好ましく、１重量％以上がより好ましい。一方、光ラジカル重合開始剤の含有量は、硬化膜の透過率をより向上させる観点から、固形分中２０重量％以下が好ましく、１０重量％以下がより好ましい。
【００４３】
第二の態様のガラス強化材料は、さらに、ラジカル重合性基を２個以上有する化合物を含有することが好ましい。ラジカル重合性基を２個以上有する化合物を含有することにより、シロキサン樹脂に含有されるラジカル重合性基とのラジカル重合反応により、ガラス強度をより向上させることができる。また、シロキサン樹脂の架橋を促進し、硬化膜の鉛筆硬度、ヤング率および圧縮応力を向上させることができる。
【００４４】
ラジカル重合性基としては、シロキサン樹脂が有するラジカル重合性基として例示したものが挙げられる。
【００４５】
ラジカル重合性基を２個以上有する化合物としては、多官能（メタ）アクリレートが好ましい。多官能（メタ）アクリレートとは、２つ以上の（メタ）アクリレート基を有する化合物をいい、例えば、２，２−［９Ｈ−フルオレン−９，９−ジイルビス（１，４−フェニレン）ビスオキシ］ジエタノールジ（メタ）アクリレート、エチレングリコールジ（メタ）アクリレート、ジエチレングリコールジ（メタ）アクリレート、トリメチロールプロパントリ（メタ）アクリレート、ジメチロールトリシクロデカンジ（メタ）アクリレート、エトキシ化ビスフェノールＡジ（メタ）アクリレート、グリセリンジ（メタ）アクリレート、トリプロピレングリコールジ（メタ）アクリレート、１，３−ブタンジオールジ（メタ）アクリレート、ネオペンチルグリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレートなどの２つの（メタ）アクリレート基を有する化合物；トリス（２−ヒドロキシエチル）イソシアヌル酸のアクリル酸エステル、グリセリントリ（メタ）アクリレート、ペンタエリスリトールトリ（メタ）アクリレート、ペンタエリスリトールテトラ（メタ）アクリレート、ペンタエリスリトールトリ（メタ）アクリレート、ペンタエリスリトールテトラ（メタ）アクリレート、エトキシ化ペンタエリスリトールテトラ（メタ）アクリレート、ジペンタエリスリトールヘキサ（メタ）アクリレート、トリペンタエリスリトールヘプタ（メタ）アクリレート、トリペンタエリスリトールオクタ（メタ）アクリレート、テトラペンタエリスリトールノナ（メタ）アクリレート、テトラペンタエリスリトールデカ（メタ）アクリレート、ペンタペンタエリスリトールウンデカ（メタ）アクリレート、ペンタペンタエリスリトールドデカ（メタ）アクリレートなどが挙げられる。これらを２種以上含有してもよい。
【００４６】
第二の態様のガラス強化材料におけるラジカル重合性基を２個以上有する化合物の含有量は、硬化膜の架橋度を高めてガラス強度をより向上させる観点から、固形分中５重量％以上が好ましく、１０重量％以上がより好ましい。一方、ラジカル重合性基を２個以上有する化合物の含有量は、硬化膜の圧縮応力を向上させる観点から、固形分中５０重量％以下が好ましく、３０重量％以下がより好ましい。
【００４７】
第二の態様のガラス強化材料は、さらに、前述のシリカ粒子を含有することが好ましい。シリカ粒子を含有することにより、ガラス強度と透過率をより高いレベルで両立することができる。また、シロキサン樹脂とシリカ粒子とのシラノール縮合反応により架橋を促進し、硬化膜の鉛筆硬度、ヤング率および圧縮応力を向上させることができる。さらに、シリカ粒子を含有することにより、強化ガラス基板と硬化膜との屈折率差を低減し、硬化膜の膜厚バラツキに起因するムラを軽減することができる。シリカ粒子の含有量は、ガラス強度をより向上させ、ムラをより軽減する観点から、固形分中１０重量％以上が好ましく、２０重量％以上がより好ましい。一方、硬化膜の透過率とガラス基板との密着性をより向上させる観点から、シリカ粒子の含有量は、固形分中５０重量％以下が好ましく、４０重量％以下がより好ましい。
【００４８】
第一の態様および第二の態様のガラス強化材料は、オキセタニル基を有するシロキサン化合物を含有してもよい。オキセタニル基を有するシロキサン化合物を含有することにより、オキセタン環の開環反応により硬化膜の圧縮応力が緩和され、強化ガラス基板と硬化膜との密着性を向上させることができる。
【００４９】
オキセタニル基を有するシロキサン化合物としては、例えば下記一般式（１）で示される化合物等が挙げられる。
【００５０】
【化１】
2019214492.tif 000002
【００５１】
上記一般式（１）中、Ｒ１〜Ｒ４は、水素原子、アルキル基、シクロアルキル基または下記一般式（２）で表される基を表す。ただし、Ｒ１〜Ｒ４の少なくとも１つは下記一般式（２）で表される基である。ｗは１〜１０の整数を表す。反応性の観点から、アルキル基の炭素数は１〜６が好ましく、シクロアルキル基の炭素数は３〜６が好ましい。
【００５２】
【化２】
2019214492.tif 000003
【００５３】
上記一般式（２）中、Ｒ５〜Ｒ９は水素原子、フッ素原子、炭素数１〜４のアルキル基、フェニル基または炭素数１〜４のパーフルオロアルキル基を表す。ｐは１〜６の整数を表す。
【００５４】
前記一般式（１）で示されるシロキサン化合物は、オキセタニル基を有するアルコキシシラン化合物を、必要に応じてオキセタニル基を有しないアルコキシシラン化合物とともに加水分解することにより得ることができる。
【００５５】
オキセタニル基を有するアルコキシシラン化合物としては、例えば、（オキセタン−３−イル）メチルトリメトキシシラン、（オキセタン−３−イル）メチルトリエトキシシラン、（オキセタン−３−イル）メチルトリ−ｎ−プロピルオキシシラン、（オキセタン−３−イル）メチルトリ−ｉ−プロピルオキシシラン、（オキセタン−３−イル）メチルトリアセトキシシラン、（オキセタン−３−イル）メチルメチルジメトキシシラン、（オキセタン−３−イル）メチルメチルジエトキシシラン、（オキセタン−３−イル）メチルメチルジ−ｎ−プロピルオキシシラン、（オキセタン−３−イル）メチルメチルジ−ｉ−プロピルオキシシラン、（オキセタン−３−イル）メチルメチルジアセトキシシラン、（オキセタン−３−イル）メチルエチルジメトキシシラン、（オキセタン−３−イル）メチルエチルジエトキシシラン、（オキセタン−３−イル）メチルエチルジ−ｎ−プロピルオキシシラン、（オキセタン−３−イル）メチルエチルジ−ｉ−プロピルオキシシラン、（オキセタン−３−イル）メチルエチルジアセトキシシラン、（オキセタン−３−イル）メチルフェニルジメトキシシラン、（オキセタン−３−イル）メチルフェニルジエトキシシラン、（オキセタン−３−イル）メチルフェニルジ−ｎ−プロピルオキシシラン、（オキセタン−３−イル）メチルフェニルジ−ｉ−プロピルオキシシラン、（オキセタン−３−イル）メチルフェニルジアセトキシシラン、ジ（オキセタン−３−イル）メチルジメトキシシラン、ジ（オキセタン−３−イル）メチルジエトキシシラン、ジ（オキセタン−３−イル）メチルジ−ｎ−プロピルオキシシラン、ジ（オキセタン−３−イル）メチルジ−ｉ−プロピルオキシシラン、ジ（オキセタン−３−イル）メチルジアセトキシシラン、ジ（オキセタン−３−イル）メチルメチルメトキシシラン、ジ（オキセタン−３−イル）メチルメチルエトキシシラン、ジ（オキセタン−３−イル）メチルメチル−ｎ−プロピルオキシシラン、ジ（オキセタン−３−イル）メチルメチル−ｉ−プロピルオキシシラン、ジ（オキセタン−３−イル）メチルメチルアセトキシシラン、ジ（オキセタン−３−イル）メチルエチルメトキシシラン、ジ（オキセタン−３−イル）メチルエチルエトキシシラン、ジ（オキセタン−３−イル）メチルエチル−ｎ−プロピルオキシシラン、ジ（オキセタン−３−イル）メチルエチル−ｉ−プロピルオキシシラン、ジ（オキセタン−３−イル）メチルエチルアセトキシシラン、ジ（オキセタン−３−イル）メチルフェニルメトキシシラン、ジ（オキセタン−３−イル）メチルフェニルエトキシシラン、ジ（オキセタン−３−イル）メチルフェニル−ｎ−プロピルオキシシラン、ジ（オキセタン−３−イル）メチルフェニル−ｉ−プロピルオキシシラン、ジ（オキセタン−３−イル）メチルフェニルアセトキシシラン、トリ（オキセタン−３−イル）メチルメトキシシラン、トリ（オキセタン−３−イル）メチルエトキシシラン、トリ（オキセタン−３−イル）メチル−ｎ−プロピルオキシシラン、トリ（オキセタン−３−イル）メチル−ｉ−プロピルオキシシラン、トリ（オキセタン−３−イル）メチルアセトキシシランなどが挙げられる。これらを２種以上用いてもよい。
【００５６】
また、オキセタニル基を有しないアルコキシシラン化合物としては、例えば、テトラメトキシシラン、テトラエトキシシラン、メチルトリメトキシシラン、メチルトリエトキシシラン、メチルトリプロポキシシラン、メチルトリイソプロポキシシラン、エチルトリメトキシシラン、エチルトリエトキシシラン、プロピルトリエトキシシラン、ブチルトリメトキシシラン、シクロヘキシルトリメトキシシラン、シクロヘキシルトリエトキシシラン、フェニルトリメトキシシラン、フェニルトリエトキシシラン、ジメチルジエトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、メチルフェニルジエトキシシラン、トリメチルシラノール、トリエチルシラノール、トリプロピルシラノール、トリブチルシラノール、トリフェニルシラノール、トリメチルメトキシシラン、トリメチルエトキシシラン、トリエチルメトキシシラン、トリエチルエトキシシラン、トリプロピルメトキシシラン、トリプロピルエトキシシラン、トリメチルシリルアセテート、トリメチルシリルベンゾエート、トリエチルシリルアセテート、トリエチルシリルベンゾエート、ベンジルジメチルメトキシシラン、ベンジルジメチルエトキシシラン、ジフェニルメトキシメチルシラン、ジフェニルエトキシメチルシラン、アセチルトリフェニルシラン、エトキシトリフェニルシラン、ヘキサメチルジシロキサン、ヘキサエチルジメチルジシロキサン、ヘキサプロピルジシロキサン、１，３−ジブチル−１，１，３，３−テトラメチルジシロキサン、１，３−ジフェニル−１，１，３，３−テトラメチルジシロキサン、１，３−ジメチル−１，１，３，３−テトラフェニルジシロキサンなどが挙げられる。これらを２種以上用いてもよい。
【００５７】
オキセタニル基を有するシロキサン化合物としては、例えば、“アロンオキセタン”（登録商標）ＯＸＴ−１９１（商品名、東亞合成（株）製）（一般式（１）におけるＲ１〜Ｒ４が（３−エチル−３−オキセタニル）メチル基、ｗが平均５）や、下記一般式（３）または（６）で示される化合物等が挙げられる。これらを２種以上含有してもよい。
【００５８】
【化３】
2019214492.tif 000004
【００５９】
前記一般式（３）中、Ｒ１０およびＲ１２は水素原子、フッ素原子、炭素数１〜６個のアルキル基、炭素数１〜６個のフルオロアルキル基、炭素数６〜１８のアリール基、フリル基またはチエニル基を表す。Ｒ１１は下記一般式（４）で示される基を表す。ｄは０〜３の整数を表す。炭素数１〜６のアルキル基としては、例えば、メチル基、エチル基、プロピル基、ブチル基、ペンチル基、ヘキシル基等が挙げられる。炭素数１〜６のフルオロアルキル基としては、例えば、トリフルオロメチル基、パーフルオロエチル基、パーフルオロプロピル基等が挙げられる。炭素数６〜１８のアリール基としては、例えば、フェニル基、ナフチル基等が挙げられる。
【００６０】
【化４】
2019214492.tif 000005
【００６１】
上記一般式（４）中、Ｒ１３、Ｒ１５、Ｒ１６およびＲ１８は、炭素数１〜４のアルキル基、炭素数６〜１８のアリール基を表し、Ｒ１４およびＲ１７は炭素数１〜４のアルキル基、炭素数６〜１８のアリール基または下記一般式（５）で表される基を表す。ｕは、０〜２００の整数を表す。ｕが２以上の場合、複数のＲ１４およびＲ１７は、同じでも異なってもよい。
【００６２】
【化５】
2019214492.tif 000006
【００６３】
上記一般式（５）中、Ｒ１９〜Ｒ２３は、炭素数１〜４のアルキル基または炭素数６〜１８のアリール基を表す。Ｚは、０〜１００の整数を表す。ｚが２以上の場合、複数のＲ１９およびＲ２３は、同じでも異なってもよい。
【００６４】
【化６】
2019214492.tif 000007
【００６５】
前記一般式（６）中、Ｒ２４は水素原子、フッ素原子、炭素数１〜６個のアルキル基、炭素数１〜６個のフルオロアルキル基、炭素数６〜１８のアリール基、フリル基またはチエニル基を表し、Ｒ２５は、３〜１０価の有機基を表す。例えば、下記一般式（７）〜（９）のいずれかで表される線状、分枝状またはかご状ポリシロキサン含有基等が挙げられる。一般式（６）中、ｊは、Ｒ２５の価数に等しい３〜１０の整数を表す。
【００６６】
【化７】
2019214492.tif 000008
【００６７】
前記一般式（９）で表されるかご状のオキセタニル基を有するシロキサン化合物としては、例えば、シルセスキオキサン誘導体ＯＸ−ＳＱ  ＴＸ−１００、ＯＸ−ＳＱ  ＳＩ−２０（以上、商品名、東亞合成（株）製）等が挙げられる。
【００６８】
これらの中でも、オキセタニル基を複数有するものが好ましい。オキセタニル基を複数有することにより、オキセタン環の開環反応による硬化膜の圧縮応力緩和効果が向上し、ガラス基板との密着性をより向上させることができる。
【００６９】
第一の態様および第二の態様のガラス強化材料におけるオキセタニル基を有するシロキサン化合物の含有量は、硬化膜の圧縮応力をより緩和して密着性をより向上させる観点から、固形分中０．１重量％以上が好ましく、０．５重量％以上がより好ましい。一方、オキセタニル基を有するシロキサン化合物の含有量は、硬化膜の圧縮応力を向上させてガラス強度をより向上させる観点から、固形分中１０重量％以下が好ましく、６重量％以下がより好ましい。
【００７０】
第一の態様および第二の態様のガラス強化材料は、下記一般式（１０）で表される金属キレート化合物を含有してもよい。金属キレート化合物がシロキサン樹脂のシラノール縮合反応の触媒として働くことから、硬化膜の架橋度が高くなり、ガラス強度をより向上させることができる。
【００７１】
【化８】
2019214492.tif 000009
【００７２】
上記一般式（１０）中、Ｍは金属原子を表す、Ｒ２６は水素、アルキル基、アリール基またはアルケニル基を表し、Ｒ２７およびＲ２８はそれぞれ独立に水素、アルキル基、アリール基、アルケニル基またはアルコキシ基を表す。ただし、アルキル基、アリール基、アルケニル基またはアルコキシ基は、置換基により置換されていてもよい。ｅは金属原子Ｍの原子価を表し、ｆは０〜ｅの整数を表す。反応性の観点から、ｅ−ｆは０が好ましい。
【００７３】
金属原子Ｍとしては、硬化膜の透過率の観点から、チタン、ジルコニウム、アルミニウム、亜鉛、コバルト、モリブデン、ランタン、バリウム、ストロンチウム、マグネシウム、カルシウムが好ましく、ジルコニウム、アルミニウムがより好ましい。
【００７４】
Ｒ２６としては、例えば、水素、メチル基、エチル基、ｎ−プロピル基、イソプロピル基、ｎ−ブチル基、ｓｅｃ−ブチル基、ｎ−ペンチル基、ｎ−ヘキシル基、ｎ−ヘプチル基、ｎ−オクチル基、ｎ−ノニル基、ｎ−デシル基、ｎ−オクタデシル基、フェニル基、ビニル基、アリル基、オレイル基などが挙げられる。
【００７５】
Ｒ２７およびＲ２８としては、例えば、水素、メチル基、エチル基、ｎ−プロピル基、イソプロピル基、ｎ−ブチル基、ｓｅｃ−ブチル基、ｔ−ブチル基、フェニル基、ビニル基、メトキシ基、エトキシ基、ｎ−プロポキシ基、イソプロポキシ基、ｎ−ブトキシ基、ｓｅｃ−ブトキシ基、ｎ−ペンチル基、ｎ−ヘキシル基、ｎ−ヘプチル基、ｎ−オクチル基、ｎ−ノニル基、ｎ−デシル基、ｎ−オクタデシル基、ベンジルオキシ基などが挙げられる。
【００７６】
金属原子Ｍがジルコニウムであるジルコニウムキレート化合物としては、例えば、ジルコニウムテトラｎ−プロポキシド、ジルコニウムテトラｎ−ブトキシド、ジルコニウムテトラ−ｓｅｃ−ブトキシド、ジルコニウムテトラフェノキシド、ジルコニウムテトラアセチルアセトネート、ジルコニウムテトラ（２，２，６，６−テトラメチル−３，５−ヘプタンジオネート）、ジルコニウムテトラメチルアセトアセテート、ジルコニウムテトラエチルアセトアセテート、ジルコニウムテトラメチルマロネート、ジルコニウムテトラエチルマロネート、ジルコニウムテトラベンゾイルアセトネート、ジルコニウムテトラジベンゾイルメタネート、ジルコニウムモノｎ−ブトキシアセチルアセトネートビス（エチルアセトアセテート）、ジルコニウムモノｎ−ブトキシエチルアセトアセテートビス（アセチルアセトネート）、ジルコニウムモノｎ−ブトキシトリス（アセチルアセトネート）、ジルコニウムモノｎ−ブトキシトリス（アセチルアセトネート）、ジルコニウムジ（ｎ−ブトキシ）ビス（エチルアセトアセテート）、ジルコニウムジ（ｎ−ブトキシ）ビス（アセチルアセトネート）、ジルコニウムジ（ｎ−ブトキシ）ビス（エチルマロネート）、ジルコニウムジ（ｎ−ブトキシ）ビス（ベンゾイルアセトネート）、ジルコニウムジ（ｎ−ブトキシ）ビス（ジベンゾイルメタネート）などが挙げられる。
【００７７】
金属原子Ｍがアルミニウムであるアルミニウムキレート化合物としては、例えば、アルミニウムトリスイソプロポキシド、アルミニウムトリスｎ−プロポキサイド、アルミニウムトリスｓｅｃ−ブトキシド、アルミニウムトリスｎ−ブトキシド、アルミニウムトリスフェノキシド、アルミニウムトリスアセチルアセトネート、アルミニウムトリス（２，２，６，６−テトラメチル−３，５−ヘプタンジオネート）、アルミニウムトリスエチルアセトアセテート、アルミニウムトリスメチルアセトアセテート、アルミニウムトリスメチルマロネート、アルミニウムトリスエチルマロネート、アルミニウムエチルアセテートジ（イソプロポキシド）、アルミニウムアセチルアセトネート）ジ（イソプロポキシド）、アルミニウムメチルアセトアセテートジ（イソプロポキシド）、アルミニウムオクタデシルアセトアセテートジ（イソプロピレート）、アルミニウムモノアセチルアセトネートビス（エチルアセトアセテート）などが挙げられる。
【００７８】
これらの中でも、各種溶媒への溶解性や化合物の安定性の観点から、ジルコニウムテトラノルマルプロポキシド、ジルコニウムテトラノルマルブトキシド、ジルコニウムテトラフェノキシド、ジルコニウムテトラアセチルアセトネート、ジルコニウムテトラ（２，２，６，６−テトラメチル−３，５−ヘプタンジオネート）、ジルコニウムテトラメチルマロネート、ジルコニウムテトラエチルマロネート、ジルコニウムテトラエチルアセトアセテート、ジルコニウムジノルマルブトキシビス（エチルアセトアセテート）、ジルコニウムモノノルマルブトキシアセチルアセトネートビス（エチルアセトアセテート）、アルミニウムトリスアセチルアセトネート、アルミニウムトリス（２，２，６，６−テトラメチル−３，５−ヘプタンジオネート）、アルミニウムトリスエチルアセトアセテート、アルミニウムトリスメチルアセトアセテート、アルミニウムトリスメチルマロネート、アルミニウムトリスエチルマロネート、アルミニウムエチルアセテートジ（イソプロポキシド）、アルミニウムアセチルアセトネート）ジ（イソプロポキシド）、アルミニウムメチルアセトアセテートジ（イソプロポキシド）、アルミニウムオクタデシルアセトアセテートジ（イソプロピレート）、アルミニウムモノアセチルアセトネートビス（エチルアセトアセテート）が好ましい。
【００７９】
第一の態様および第二の態様のガラス強化材料における金属キレート化合物の含有量は、硬化膜の架橋度をより向上させてガラス強度をより向上させる観点から、固形分中０．１重量％以上が好ましく、０．５重量％以上がより好ましい。一方、金属キレート化合物の含有量は、ガラス強化材料の経時安定性の観点から、固形分中１０重量％以下が好ましく、７重量％以下がより好ましい。
【００８０】
第一の態様および第二の態様のガラス強化材料は、密着改良剤を含有してもよい。密着改良剤を含有することにより、硬化膜と強化ガラス基板との密着性を向上させることができる。
【００８１】
密着改良剤としては、例えば、ビニル基、エポキシ基、スチリル基、（メタ）アクリロキシ基、アミノ基等の官能基を有するシランカップリング剤が挙げられる。具体的には、ビニルトリメトキシシラン、ビニルトリエトキシシラン、ビニルトリス（２−メトキシエトキシ）シラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン、ｐ−スリチルトリメトキシシラン、３−メタクリロキシプロピルトリメトキシシラン、３−アクリロキシプロピルトリメトキシシラン、３−アミノプロピルトリメトキシシラン、３−アミノプロピルトリエトキシシラン、Ｎ−（２−アミノエチル）−３−アミノプロピルメチルジメトキシシラン、Ｎ−（２−アミノエチル）−３−アミノプロピルトリメトキシシラン、３−トリエトキシシリル−Ｎ−（１，３−ジメチル−ブチリデン）プロピルアミン、３−メルカプトプロピルトリメトキシシラン、３−ウレイドプロピルトリエトキシシラン、３−イソシアネートプロピルトリエトキシシラン、ｐ−スリチルトリメトキシシランなどが好ましい。
【００８２】
第一の態様および第二の態様のガラス強化材料における密着改良剤の含有量は、硬化膜と強化ガラス基板との密着性をより向上させる観点から、固形分中０．１重量％以上が好ましく、０．５重量％以上がより好ましい。一方、ガラス強化材料の経時安定性の観点から、密着改良剤の含有量は、固形分中１０重量％以下が好ましく、５重量％以下がより好ましい。
【００８３】
第一の態様および第二の態様のガラス強化材料は、各種の架橋剤を含有してもよく、ガラス強化材料の架橋を促進または容易にすることができる。架橋剤としては、例えば、窒素含有有機物、シリコーン樹脂架橋剤、イソシアネート化合物やその重合体、メチロール化メラミン誘導体、メチロール化尿素誘導体などが挙げられる。これらを２種以上含有してもよい。なかでも、架橋性とガラス強化材料の経時安定性の観点から、メチロール化メラミン誘導体、メチロール化尿素誘導体が好ましく用いられる。
【００８４】
シロキサン樹脂は酸により硬化が促進されるので、第一の態様および第二の態様のガラス強化材料に熱酸発生剤や光酸発生剤などの硬化触媒を含有してもよい。熱酸発生剤としては、例えば、ＳＩ−６０、ＳＩ−８０、ＳＩ−１００、ＳＩ−１１０、ＳＩ−１４５、ＳＩ−１５０、ＳＩ−６０Ｌ、ＳＩ−８０Ｌ、ＳＩ−１００Ｌ、ＳＩ−１１０Ｌ、ＳＩ−１４５Ｌ、ＳＩ−１５０Ｌ、ＳＩ−１６０Ｌ、ＳＩ−１８０Ｌ（以上、三新化学工業（株）製）、４−ヒドロキシフェニルジメチルスルホニウムトリフルオロメタンスルホナート、ベンジル−４−ヒドロキシフェニルメチルスルホニウムトリフルオロメタンスルホナート、２−メチルベンジル−４−ヒドロキシフェニルメチルスルホニウムトリフルオロメタンスルホナート、４−アセトキシフェニルジメチルスルホニウムトリフルオロメタンスルホナート、４−アセトキシフェニルベンジルメチルスルホニウムトリフルオロメタンスルホナート、４−メトキシカルボニルオキシフェニルジメチルスルホニウムトリフルオロメタンスルホナート、ベンジル−４−メトキシカルボニルオキシフェニルメチルスルホニウムトリフルオロメタンスルホナートなどが挙げられる。光酸発生剤としては、例えば、ＳＩ−１００、ＳＩ−１０１、ＳＩ−１０５、ＳＩ−１０６、ＳＩ−１０９、ＰＩ−１０５、ＰＩ−１０６、ＰＩ−１０９、ＮＡＩ−１００、ＮＡＩ−１００２、ＮＡＩ−１００３、ＮＡＩ−１００４、ＮＡＩ−１０１、ＮＡＩ−１０５、ＮＡＩ−１０６、ＮＡＩ−１０９、ＮＤＩ−１０１、ＮＤＩ−１０５、ＮＤＩ−１０６、ＮＤＩ−１０９、ＰＡＩ−０１、ＰＡＩ−１０１、ＰＡＩ−１０６、ＰＡＩ−１００１（以上、みどり化学（株）製）、ＳＰ−０７７、ＳＰ−０８２（以上、（株）ＡＤＥＫＡ製）、ＴＰＳ−ＰＦＢＳ（以上、東洋合成工業（株）製）、ＭＤＴ（以上、ヘレウス社製）、ＷＰＡＧ−２８１、ＷＰＡＧ−３３６、ＷＰＡＧ−３３９、ＷＰＡＧ−３４２、ＷＰＡＧ−３４４、ＷＰＡＧ−３５０、ＷＰＡＧ−３７０、ＷＰＡＧ−３７２、ＷＰＡＧ−４４９、ＷＰＡＧ−４６９、ＷＰＡＧ−５０５、ＷＰＡＧ−５０６（以上、和光純薬工業（株）製）などが挙げられる。
【００８５】
第一の態様および第二の態様のガラス強化材料における熱酸発生剤や光酸発生剤などの硬化触媒の含有量は、硬化膜の架橋度をより向上させてガラス強度をより向上させる観点から、固形分中０．１重量％以上が好ましく、０．３重量％以上がより好ましい。一方、ガラス強化材料の経時安定性の観点から、熱酸発生剤や光酸発生剤などの硬化触媒の含有量は、固形分中５重量％以下が好ましく、３重量％以下がより好ましい。
【００８６】
第一の態様および第二の態様のガラス強化材料は、重合禁止剤を含有してもよい。重合禁止剤を含有することにより、ガラス強化材料の経時安定性を向上させることができる。重合禁止剤としては、例えば、フェノール、カテコール、レゾルシノール、ハイドロキノン、４−ｔ−ブチルカテコール、２，６−ジ（ｔ−ブチル）−ｐ−クレゾール、フェノチアジン、４−メトキシフェノール等が挙げられる。
【００８７】
第一の態様および第二の態様のガラス強化材料における重合禁止剤の含有量は、固形分中０．０１重量％以上が好ましく、０．１重量％以上がより好ましい。一方、硬化膜の架橋を阻害しない観点から、重合禁止剤の含有量は、固形分中５重量％以下が好ましく、１重量％以下がより好ましい。
【００８８】
第一の態様および第二の態様のガラス強化材料は、紫外線吸収剤を含有してもよい。紫外線吸収剤を含有することにより、ガラス強化材料の硬化膜の耐光性を向上させることができる。紫外線吸収剤としては、透明性、非着色性の面から、ベンゾトリアゾール系化合物、ベンゾフェノン系化合物、トリアジン系化合物が好ましく用いられる。
【００８９】
ベンゾトリアゾール系化合物としては、例えば、２−（２Ｈベンゾトリアゾール−２−イル）フェノール、２−（２Ｈ−ベンゾトリアゾール−２−イル）−４，６−ｔ−ペンチルフェノール、２−（２Ｈベンゾトリアゾール−２−イル）−４−（１，１，３，３−テトラメチルブチル）フェノール、２（２Ｈ−ベンゾトリアゾール−２−イル）−６−ドデシル−４−メチルフェノール、２−（２’−ヒドロキシ−５’−メタクリロキシエチルフェニル）−２Ｈ−ベンゾトリアゾール等が挙げられる。
【００９０】
ベンゾフェノン系化合物としては、例えば、２−ヒドロキシ−４−メトキシベンゾフェノン等が挙げられる。
【００９１】
トリアジン系化合物としては、例えば、２−（４，６−ジフェニル−１，３，５トリアジン−２−イル）−５−［（ヘキシル）オキシ］−フェノール等が挙げられる。
【００９２】
第一の態様および第二の態様のガラス強化材料における紫外線吸収剤の含有量は、硬化膜の下地となるガラスなどの基材との密着性を向上させる観点から、１０重量％以下が好ましく、５重量％以下がより好ましい。
【００９３】
第一の態様および第二の態様のガラス強化材料は、溶媒を含有してもよい。溶媒を含有することにより、各成分を均一に溶解することができる。溶媒としては、例えば、脂肪族炭化水素、カルボン酸エステル、ケトン、エーテル、アルコール類などが挙げられる。これらを２種以上含有してもよい。各成分を均一に溶解し、得られる塗布膜の透明性を向上させる観点から、アルコール性水酸基を有する化合物、カルボニル基を有する環状化合物が好ましい。
【００９４】
アルコール性水酸基を有する化合物としては、例えば、アセトール、３−ヒドロキシ−３−メチル−２−ブタノン、４−ヒドロキシ−３−メチル−２−ブタノン、５−ヒドロキシ−２−ペンタノン、４−ヒドロキシ−４−メチル−２−ペンタノン（ダイアセトンアルコール）、乳酸エチル、乳酸ブチル、プロピレングリコールモノメチルエーテル、プロピレングリコールモノエチルエーテル、プロピレングリコールモノｎ−プロピルエーテル、プロピレングリコールモノｎ−ブチルエーテル、プロピレングリコールモノｔ−ブチルエーテル、３−メトキシ−１−ブタノール、３−メチル−３−メトキシ−１−ブタノールなどが挙げられる。これらの中でも、保存安定性の観点から、ダイアセトンアルコール、３−メチル−３−メトキシ−１−ブタノールが好ましい。
【００９５】
カルボニル基を有する環状化合物の具体例としては、γ−ブチロラクトン、γ−バレロラクトン、δ−バレロラクトン、炭酸プロピレン、Ｎ−メチルピロリドン、シクロヘキサノン、シクロヘプタノンなどが挙げられる。これらの中でも、γ−ブチロラクトンが特に好ましく用いられる。
【００９６】
脂肪族炭化水素としては、例えば、キシレン、エチルベンゼン、ソルベントナフサなどが挙げられる。
【００９７】
カルボン酸エステルとしては、例えば、ベンジルアセテート、エチルベンゾエート、γ−ブチロラクトン、メチルベンゾエート、マロン酸ジエチル、２−エチルヘキシルアセテート、２−ブトキシエチルアセテート、３−メトキシ−３−メチル−ブチルアセテート、シュウ酸ジエチル、アセト酢酸エチル、シクロヘキシルアセテート、３−メトキシ−ブチルアセテート、アセト酢酸メチル、エチル−３−エトキシプロピオネート、２−エチルブチルアセテート、イソペンチルプロピオネート、プロピレングリコールモノメチルエーテルプロピオネート、プロピレングリコールモノエチルエーテルアセテート、酢酸エチル、酢酸ブチル、酢酸イソペンチル、酢酸ペンチル、プロピレングリコールモノメチルエーテルアセテートなどが挙げられる。
【００９８】
ケトンとしては、例えば、シクロペンタノン、シクロヘキサノンなどが挙げられる。
【００９９】
エーテルとしては、例えば、プロピレングリコールモノメチルエーテル、プロピレングリコールモノエチルエーテル、プロピレングリコールターシャリーブチルエーテル、ジプロピレングリコールモノメチルエーテルなどのプロピレングリコール誘導体などの脂肪族エーテル類などが挙げられる。
【０１００】
第一の態様および第二の態様のガラス強化材料をガラス基板に塗布する際の揮発性および乾燥特性を適度に調整し、塗布性を向上させる観点から、大気圧下における沸点が１５０℃以上２５０℃以下の溶媒と、大気圧下における沸点が１５０℃未満の溶媒を含有することが好ましい。大気圧下における沸点が１５０℃以上２５０℃以下の溶媒の沸点は、１５０℃以上２００℃以下がより好ましい。
【０１０１】
大気圧下における沸点が１５０℃以上２５０℃以下の溶媒としては、例えば、４−ヒドロキシ−４−メチル−２−ペンタノン（ダイアセトンアルコール）、乳酸エチル、乳酸ブチル、プロピレングリコールモノｔ−ブチルエーテル、３−メトキシ−１−ブタノール、３−メチル−３−メトキシ−１−ブタノール、ベンジルアセテート、エチルベンゾエート、メチルベンゾエート、マロン酸ジエチル、２−エチルヘキシルアセテート、２−ブトキシエチルアセテート、３−メトキシ−３−メチル−ブチルアセテート、シュウ酸ジエチル、アセト酢酸エチル、シクロヘキシルアセテート、３−メトキシ−ブチルアセテート、アセト酢酸メチル、エチル−３−エトキシプロピオネート、イソペンチルプロピオネート、プロピレングリコールモノメチルエーテルプロピオネート、γ−ブチロラクトン、γ−バレロラクトン、δ−バレロラクトン、炭酸プロピレン、Ｎ−メチルピロリドン、シクロヘキサノン、シクロヘプタノンなどが挙げられる。これらの中でも、４−ヒドロキシ−４−メチル−２−ペンタノン（ダイアセトンアルコール）、３−メチル−３−メトキシ−１−ブタノール、３−メトキシ−３−メチル−ブチルアセテート、３−メトキシ−ブチルアセテート、γ−ブチロラクトンが特に好ましく用いられる。
【０１０２】
大気圧下における沸点が１５０℃未満の溶媒としては、例えば、メチルアセテート、エチルアセテート、イソプロピルアセテート、ｎ−プロピルアセテート、ブチルアセテート、エチレングリコールモノメチルエーテルアセテート、プロピレングリコールモノメチルエーテルアセテート、プロピレングリコールモノメチルエーテル、プロピレングリコールモノエチルエーテル、エチレングリコールエチルエーテル、エチレングリコールメチルエーテル、ブタノール、イソブタノール、ｎ−プロピルアルコール、酢酸エチルなどが挙げられる。これらの中でも、プロピレングリコールモノメチルエーテルアセテート、プロピレングリコールモノメチルエーテルが特に好ましく用いられる。
【０１０３】
第一の態様および第二の態様のガラス強化材料は、界面活性剤を含有してもよい。界面活性剤を含有することにより、塗布時のフロー性を向上させることができる。界面活性剤としては、例えば、フッ素系界面活性剤；シリコーン系界面活性剤；含フッ素熱分解性界面活性剤；ポリエーテル変性シロキサン系界面活性剤；ポリアルキレンオキシド系界面活性剤；ポリ（メタ）アクリレート系界面活性剤；ラウリル硫酸アンモニウム、ポリオキシエチレンアルキルエーテル硫酸トリエタノールアミンなどの陰イオン界面活性剤；ステアリルアミンアセテート、ラウリルトリメチルアンモニウムクロライドなどの陽イオン界面活性剤；ラウリルジメチルアミンオキサイド、ラウリルカルボキシメチルヒドロキシエチルイミダゾリウムベタインなどの両性界面活性剤；ポリオキシエチレンラウリルエーテル、ポリオキシエチレンステアリルエーテル、ソルビタンモノステアレートなどの非イオン界面活性剤などが挙げられる。これらを２種以上含有してもよい。
【０１０４】
これらの中でも、はじき等の塗布性不良を抑制するとともに、表面張力を低減し塗膜乾燥時のムラを抑制する観点から、フッ素系界面活性剤、シリコーン系界面活性剤、含フッ素熱分解性界面活性剤、ポリエーテル変性シロキサン系界面活性剤が好ましく、含フッ素熱分解性界面活性剤がより好ましい。
【０１０５】
フッ素系界面活性剤の市販品としては、例えば、“メガファック”（登録商標）Ｆ１４２Ｄ、同Ｆ１７２、同Ｆ１７３、同Ｆ１８３、同Ｆ４４５、同Ｆ４７０、同Ｆ４７５、同Ｆ４７７（以上、ＤＩＣ（株）製）、ＮＢＸ−１５、ＦＴＸ−２１８（（株）ネオス製）などが挙げられる。シリコーン系界面活性剤の市販品としては、例えば、“ＢＹＫ”（登録商標）−３３３、ＢＹＫ−３０１、ＢＹＫ−３３１、ＢＹＫ−３４５、ＢＹＫ−３０７（ビックケミー・ジャパン（株）製）などが挙げられる。含フッ素熱分解性界面活性剤の市販品としては、例えば、“メガファック”（登録商標）ＤＳ−２１（ＤＩＣ（株）製）などが挙げられる。ポリエーテル変性シロキサン系界面活性剤の市販品としては、例えば、“ＢＹＫ”（登録商標）−３４５、ＢＹＫ−３４６、ＢＹＫ−３４７、ＢＹＫ−３４８、ＢＹＫ−３４９（以上、ビックケミー・ジャパン（株）製）、“シルフェイス”（登録商標）ＳＡＧ００２、同ＳＡＧ００５、同ＳＡＧ０５０３Ａ、同ＳＡＧ００８（以上、日信化学工業（株）製）などが挙げられる。
【０１０６】
次に、ガラス強化材料の製造方法について説明する。ガラス強化材料の製造方法としては、シロキサン樹脂と、必要に応じて、シリカ粒子、光ラジカル重合開始剤、ラジカル重合性を２個以上有する化合物、溶媒などのその他原料を所定量混合し、撹拌する方法が一般的である。
【０１０７】
本発明のガラス強化基板は、前述のガラス強化材料の架橋物からなる硬化膜を有する。硬化膜がガラス強化膜として機能し、ガラス強度を向上させることができる。ここで、本発明における「架橋物」とは、ガラス強化材料中のシロキサン樹脂が、シラノール基の縮合反応（熱架橋）やラジカル重合性基のラジカル付加反応（光架橋）により架橋したものを言う。なお、硬化膜をＩＲ分析することにより、シラノール基や二重結合のピークの有無大小から、架橋しているか否かを判断することができる。
【０１０８】
硬化膜の膜厚は、０．５〜１０μｍである。膜厚が０．５μｍより小さいと、ガラス強度向上効果が不十分となり、ガラス強度が低下する。ガラス強度をより向上させる観点から、膜厚は、１μｍ以上が好ましい。一方、膜厚が１０μｍより大きいと、透過率が低下する。また、硬化膜の膜ストレスが大きくなり、強化ガラス基板との密着性が低下する。透過率および強化ガラス基板との密着性をより向上させる観点から、膜厚は、５μｍ以下が好ましい。
【０１０９】
硬化膜の波長４００ｎｍにおける透過率は、９０％以上である。本発明のガラス強化基板を表示端末に用いる場合、可視光の波長領域（４００〜７００ｎｍ）における透過率が高いことが好ましい。本発明においては、可視光の波長領域における透過率として、特に短波長の４００ｎｍにおける透過率に着目した。透過率が９０％未満であると、表示端末において、表示部の輝度が低下するとともに、硬化膜の黄色みが大きくなり、表示内容の色再現性が低下する。硬化膜の透過率を９０％以上とすることにより、本発明のガラス強化基板をスマートフォンなどの表示端末に使用した際に、色再現性を向上させることができる。表示端末の色再現性をより向上させる観点から、透過率は、９４％以上が好ましい。硬化膜の波長４００ｎｍにおける透過率は、紫外−可視分光光度計を用いて測定することができる。なお、硬化膜の波長４００ｎｍにおける透過率を前述の範囲にする方法としては、例えば、前述の好ましい組成のガラス強化材料を用いること、硬化膜の膜厚を前述の範囲にすることなどが挙げられる。
【０１１０】
硬化膜の鉛筆硬度は、２Ｈ以上が好ましい。鉛筆硬度を２Ｈ以上とすることにより、硬化膜の表面にクラックが入りにくくなり、ガラス強度をより向上させることができる。鉛筆硬度は、３Ｈ以上がより好ましい。硬化膜の鉛筆硬度は、鉛筆硬度試験器を用いて、所定硬度の鉛筆により、硬化膜を荷重７５０ｇ、角度４５度でなぞり、傷の有無を観察することにより測定することができる。なお、鉛筆硬度を前述の範囲にする方法としては、例えば、前述の好ましい組成のガラス強化材料を用いることなどが挙げられる。
【０１１１】
硬化膜のヤング率は、７．０ＧＰａ以上が好ましい。硬化膜のヤング率を７．０ＧＰａ以上とすることにより、ガラス強化基板に衝撃が加わった場合にも、硬化膜が強化ガラスの変形を抑制し、ガラス強度をより向上させることができる。ヤング率は、９．０ＧＰａ以上がより好ましい。硬化膜のヤング率は、超微小硬さ試験装置を用いて、測定することができる。なお、ヤング率を前述の範囲にする方法としては、例えば、前述の好ましい組成のガラス強化材料を用いることなどが挙げられる。
【０１１２】
硬化膜の圧縮応力は、１５〜３５ＭＰａが好ましい。硬化膜の圧縮応力を１５ＭＰａ以上とすることにより、ガラス強化基板に衝撃が加わった場合にも、強化ガラス基板の引張応力を硬化膜の圧縮応力が緩和することから、強化ガラス基板の変形を軽減し、ガラスの割れを抑制することができ、ガラス強度をより向上させることができる。圧縮応力は、２５ＭＰａ以上がより好ましい。一方、圧縮応力を３５ＭＰａ以下とすることにより、強化ガラス基板と硬化膜との密着性を向上させることができ、ガラス強度をより向上させることができる。硬化膜の圧縮応力は、薄膜ストレス測定装置を用いて測定することができる。なお、圧縮応力を前述の範囲にする方法としては、例えば、前述の好ましい組成のガラス強化材料を用いることなどが挙げられる。
【０１１３】
次に、本発明のガラス強化基板の製造方法について説明する。本発明のガラス強化基板は、例えば、強化ガラス基板上に、前述のガラス強化材料の架橋物からなる硬化膜を形成することにより得ることができる。強化ガラス基板上に、ガラス強化材料を塗布・乾燥した乾燥膜に、必要に応じて光照射・現像した後、加熱処理することにより、硬化膜を形成することが好ましい。以下に各工程についてさらに詳しく説明する。
【０１１４】
まず、強化ガラス基板上にガラス強化材料を塗布して、塗膜を得る。塗布方法としては、例えば、スピナーを用いた回転塗布、スプレー塗布、インクジェット塗布、ダイコーティング、ロールコーティングなどが挙げられる。塗膜の膜厚は、塗布方法等によって異なるが、硬化膜の膜厚が０．５〜１０μｍとなるよう適宜選択することができる。
【０１１５】
得られた塗膜を乾燥して、乾燥膜を得る。乾燥方法としては、例えば、加熱乾燥、風乾、減圧乾燥、赤外線照射等が挙げられる。加熱乾燥装置としては、例えば、オーブン、ホットプレートなどが挙げられる。乾燥温度は５０〜１５０℃が好ましく、乾燥時間は１分間〜１時間が好ましい。
【０１１６】
得られた乾燥膜に、紫外線、可視光線、電子線、Ｘ線などの化学線を照射して、露光膜を得ることが好ましい。所望のパターンを有するマスクを介して化学線を照射してもよいし、乾燥膜全面に化学線を照射してもよい。ガラス強化材料に光ラジカル重合開始剤を含有する場合は、化学線を照射することにより、乾燥膜の架橋を促進することができる。本発明のガラス強化材料に対しては、水銀灯のｉ線（３６５ｎｍ）、ｈ線（４０５ｎｍ）、ｇ線（４３６ｎｍ）を照射することが好ましい。
【０１１７】
また、ガラス強化材料にラジカル重合開始剤を含有する場合、所望のパターンを有するマクを介して化学線を照射した後に、アルカリ性現像液等を用いて現像することにより、未露光部が除去され、ネガ型のパターンを得ることもできる。アルカリ性現像液に用いられるアルカリ性化合物としては、例えば、水酸化ナトリウム、水酸化カリウム、炭酸ナトリウム、炭酸カリウム、ケイ酸ナトリウム、メタケイ酸ナトリウム、アンモニア水等の無機アルカリ類；エチルアミン、ｎ−プロピルアミン等の１級アミン類；ジエチルアミン、ジ−ｎ−プロピルアミン等の２級アミン類；トリエチルアミン、メチルジエチルアミン等の３級アミン類；テトラメチルアンモニウムヒドロキシド（ＴＭＡＨ）等のテトラアルキルアンモニウムヒドロキシド類、コリン等の４級アンモニウム塩；トリエタノールアミン、ジエタノールアミン、モノエタノールアミン、ジメチルアミノエタノール、ジエチルアミノエタノール等のアルコールアミン類；ピロール、ピペリジン、１，８−ジアザビシクロ［５，４，０］−７−ウンデセン、１，５−ジアザビシクロ［４，３，０］−５−ノナン、モルホリン等の環状アミン類等の有機アルカリ類などが挙げられる。
【０１１８】
アルカリ性現像液におけるアルカリ性化合物の濃度は、０．０２〜１重量％が好ましい。また、現像後のパターン形状をより良好なものとするため、非イオン系界面活性剤等の界面活性剤を０．１〜５重量％添加しても構わない。さらに現像液がアルカリ水溶液の場合には、現像液にエタノール、γ−ブチロラクトン、ジメチルホルムアミド、Ｎ−メチル−２−ピロリドン等の水溶性有機溶剤を添加しても構わない。
【０１１９】
現像方法としては、例えば、浸漬法、スプレー法、パドル法などが挙げられる。得られたパターンに、純水等を用いてリンス洗浄をしても構わない。
【０１２０】
得られた乾燥膜、露光膜またはパターンを加熱処理（ポストベイク）することにより、シロキサン樹脂の架橋が進行し、硬化膜を得ることができる。加熱処理は、空気中、窒素雰囲気下、真空状態のいずれで行ってもよい。加熱温度は１５０〜３００℃が好ましく、加熱時間は０．２５〜５時間が好ましい。加熱温度を連続的に変化させてもよいし、段階的に変化させてもよい。
【０１２１】
本発明のガラス強化基板は、スマートフォンやタブレットＰＣ等の表示デバイス、車載ディスプレイやインパネの前面に付与されるカバーガラスに好適に利用できる。
【実施例】
【０１２２】
以下、実施例および比較例を用いて、本発明を更に詳細に説明するが、本発明は以下の実施例に限定されるものではない。
【０１２３】
＜評価方法＞
「透過率」
各実施例および比較例により得られたガラス強化材料を、アルミノシリケート化学強化ガラス基板のかわりに５ｃｍ角のテンパックスガラス基板に塗布したこと以外は各実施例および比較例と同様にして、ガラス強化材料の架橋物からなる硬化膜を作製した。得られたテンパックスガラス基板上の硬化膜について、紫外−可視分光光度計ＵＶ−２６００（（株）島津製作所製）を用いて、測定波長４００ｎｍにおける透過率を測定した。
【０１２４】
「ムラ」
各実施例および比較例により得られた強化ガラス基板を蛍光灯下およびＮａランプ下においてそれぞれ目視観察し、以下の基準によりムラの有無を評価した。工業的利用の観点から、ＡおよびＢを合格とした。
Ａ：蛍光灯下およびＮａランプ下での観察において、ムラが確認されない。
Ｂ：蛍光灯下での観察において、ムラが確認されないが、Ｎａランプ下での塗膜観察において、ムラが確認される。
Ｃ：蛍光灯下での観察において、ムラが確認される。
【０１２５】
「鉛筆硬度」
各実施例および比較例により得られたガラス強化材料を、アルミノシリケート化学強化ガラス基板のかわりに５ｃｍ角のテンパックスガラス基板に塗布したこと以外は各実施例および比較例と同様にして、ガラス強化材料の架橋物からなる硬化膜を作製した。得られたテンパックスガラス基板上の硬化膜について、鉛筆硬度試験器を用いて、所定硬度の鉛筆により、硬化膜を荷重７５０ｇ、角度４５度でなぞり、傷の有無を観察することにより、鉛筆硬度を測定した。
【０１２６】
「ヤング率」
各実施例および比較例により得られたガラス強化材料を、アルミノシリケート化学強化ガラス基板のかわりに５ｃｍ角のテンパックスガラス基板に塗布したこと以外は各実施例および比較例と同様にして、ガラス強化材料の架橋物からなる硬化膜を作製した。得られたテンパックスガラス基板上の硬化膜について、超微小硬さ試験装置（フィッシャー・インストルメンツ（株）製）を用い、ＩＳＯ−１４５７７−１に準拠し、除荷速度０．５ｍＮ、室温２３℃におけるヤング率を測定した。
【０１２７】
「圧縮応力」
各実施例および比較例により得られたガラス強化材料を、アルミノシリケート化学強化ガラス基板のかわりに４インチシリコーンウェハー基板に塗布したこと以外は各実施例および比較例と同様にして、ガラス強化材料の架橋物からなる硬化膜を作製した。得られたシリコーンウェハー上の硬化膜について、薄膜ストレス測定装置（東朋テクノロジー（株）製）を用いて、室温２３℃における膜ストレスを測定した。
【０１２８】
「ガラス強度」
各実施例および比較例により得られたガラス強化基板について、硬化膜の反対面（強化ガラス基板側）に、所定の高さから重量２２５ｇの剛球を落下し、強化ガラスの割れの有無を観察した。割れが認められない場合、剛球の落下高さを高くして同様の評価を行い、強化ガラス基板が割れる最小高さを測定した。高さが高いほどガラス強度が良好であると言える。
【０１２９】
〔シロキサン樹脂合成例１〕
５００ｍＬの三口フラスコにメチルトリメトキシシランを４７．６７ｇ（０．３５ｍｏｌ）、フェニルトリメトキシシランを３９．６６ｇ（０．２０ｍｏｌ）、３−トリメトキシシリルプロピルコハク酸無水物２６．２３ｇ（０．１０ｍｏｌ）、３−アクリロキシプロピルトリメトキシシランを８２．０４ｇ（０．３５ｍｏｌ）、ダイアセトンアルコール（以下、「ＤＡＡ」）を１８２．８８ｇ仕込み、４０℃のオイルバスに漬けて撹拌しながら、水５５．８ｇにリン酸０．３９１ｇ（仕込みモノマに対して０．２質量部）を溶かしたリン酸水溶液を滴下ロートで１０分間かけて添加した。４０℃で１時間撹拌した後、オイルバス温度を７０℃に設定して１時間撹拌し、さらにオイルバスを３０分間かけて１１５℃まで昇温した。昇温開始１時間後に溶液の内温が１００℃に到達し、そこから２時間加熱撹拌した（内温は１００〜１１０℃）。反応中に副生成物であるメタノール及び水が合計１２０ｇ留出した。得られたシロキサン樹脂のＤＡＡ溶液に、ポリマー濃度が４０質量％となるようにＤＡＡを加えてシロキサン樹脂（ＰＳ−１）溶液を得た。なお、得られたシロキサン樹脂（ＰＳ−１）の重量平均分子量（以下、「Ｍｗ」）をＧＰＣにより測定したところ５，０００（ポリスチレン換算）であった。
【０１３０】
〔シロキサン樹脂合成例２〕
５００ｍＬの三口フラスコにメチルトリメトキシシランを４７．６７ｇ（０．３５ｍｏｌ）、フェニルトリメトキシシランを３９．６６ｇ（０．２０ｍｏｌ）、３−メタクリロキシプロピルトリメトキシシランを９９．３６ｇ（０．４０ｍｏｌ）、３−グリシドキシプロピルトリメトキシシランを１１．８２ｇ（０．０５ｍｏｌ）、プロピレングリコールモノメチルエーテルアセテート（以下、「ＰＧＭＥＡ」）を１８８．２２ｇ仕込み、４０℃のオイルバスに漬けて撹拌しながら、水５４．０ｇにリン酸０．３９７ｇ（仕込みモノマに対して０．２質量部）を溶かしたリン酸水溶液を滴下ロートで１０分間かけて添加した。４０℃で１時間撹拌した後、オイルバス温度を７０℃に設定して１時間撹拌し、さらにオイルバスを３０分間かけて１１５℃まで昇温した。昇温開始１時間後に溶液の内温が１００℃に到達し、そこから２時間加熱撹拌した（内温は１００〜１１０℃）。反応中に副生成物であるメタノール及び水が合計１２０ｇ留出した。得られたシロキサン樹脂のＤＡＡ溶液に、ポリマー濃度が４０質量％となるようにＤＡＡを加えてシロキサン樹脂（ＰＳ−２）溶液を得た。なお、得られたシロキサン樹脂（ＰＳ−２）のＭｗをＧＰＣにより測定したところ３，０００（ポリスチレン換算）であった。
【０１３１】
〔シロキサン樹脂合成例３〕
５００ｍＬの三口フラスコにメチルトリメトキシシランを５４．４８ｇ（０．４０ｍｏｌ）、フェニルトリメトキシシランを９９．１５ｇ（０．５０ｍｏｌ）、２−（３，４−エポキシシクロヘキシル）エチルトリメトキシシランを２４．６４ｇ（０．１０ｍｏｌ）、ＤＡＡを１６３．３５ｇ仕込み、４０℃のオイルバスに漬けて撹拌しながら、水５４．０ｇにリン酸０．５３５ｇ（仕込みモノマに対して０．３質量部）を溶かしたリン酸水溶液を滴下ロートで１０分間かけて添加した。４０℃で１時間撹拌した後、オイルバス温度を７０℃に設定して１時間撹拌し、さらにオイルバスを３０分間かけて１１５℃まで昇温した。昇温開始１時間後に溶液の内温が１００℃に到達し、そこから２時間加熱撹拌した（内温は１００〜１１０℃）。反応中に副生成物であるメタノール及び水が合計１２０ｇ留出した。得られたシロキサン樹脂のＤＡＡ溶液に、ポリマー濃度が４０質量％となるようにＤＡＡを加えてシロキサン樹脂（ＰＳ−３）溶液を得た。なお、得られたシロキサン樹脂（ＰＳ−３）のＭｗをＧＰＣにより測定したところ５，０００（ポリスチレン換算）であった。
【０１３２】
〔実施例１〕
黄色灯下にて１，２−オクタンジオン，１−［４−（フェニルチオ）フェニル］−，２−（Ｏ−ベンゾイルオキシム）（商品名「“Ｉｒｇａｃｕｒｅ”（登録商標）ＯＸＥ０１」ＢＡＳＦ社製）０．６４ｇ、ジルコニウムテトラアセチルアセトナート（商品名「“オルガチックス”（登録商標）ＺＣ−１５０」マツモトファインケミカル（株）製）０．４３ｇを、ＤＡＡ（沸点＝１６８℃）２．６３ｇ、ＰＧＭＥＡ（沸点＝１４６℃）２．８６ｇ、３−メチル−３−メトキシ−１−ブタノール（沸点＝１７４℃、以下、「ＭＭＢ」）３８．５０ｇの混合溶媒に溶解させ、オキセタニル基を有するシロキサン化合物「“アロンオキセタン”（登録商標）ＯＸＴ−１９１」０．２１ｇ、３−アミノプロピルトリメトキシシラン（商品名「ＫＢＭ−９０３」信越化学工業（株）製）０．４３ｇ、ジペンタエリスリトールヘキサアクリレートとジペンタエリスリトールペンタアクリレートとの混合物（商品名「“ＫＡＹＡＲＡＤ”（登録商標）ＤＰＨＡ」日本化薬（株）製）４．２６ｇ、シリカ粒子のＰＧＭＥＡ３０重量％分散液（平均粒子径＝２０〜３０ｎｍ、商品名「ＰＭＡ−ＳＴ」日産化学工業（株）製）２８．３７ｇ、シロキサン樹脂（ＰＳ−１）溶液２１．２８ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２３重量％のガラス強化材料Ｃ−１を調製した。
【０１３３】
厚み０．７μｍのアルミノシリケート化学強化ガラス基板（コーニング社製ＣＯＲＮＩＮＧ  ＧＯＲＩＬＬＡ  ＧＬＡＳＳ  ３（「ゴリラガラス３」））上に、得られたガラス強化材料Ｃ−１を、スピンコーター（ミカサ（株）製ＭＳ−Ａ１５０）を用いてスピンコートした後、９０℃のホットプレートを用いて２分間プリベイクし、プリベイク膜を得た。その後、大日本スクリーン（株）製露光機“ＸＧ−５０００”を用いて５００ｍＪ／ｃｍ２で露光し、１８０℃の熱風オーブンを用いて３０分間キュアし、ガラス強化材料Ｃ−１の架橋物からなる膜厚２μｍの硬化膜Ａ−１を得た。前述の方法により評価した結果を表２に示す。
【０１３４】
〔実施例２〕
スピンコートの回転数を調整して硬化膜の膜厚を５μｍに変更した以外は実施例１と同様にして、膜厚５μｍの硬化膜Ａ−２を作製した。前述の方法により評価した結果を表２に示す。
【０１３５】
〔実施例３〕
スピンコートの回転数を調整して硬化膜の膜厚を８μｍに変更した以外は実施例１と同様にして、膜厚８μｍの硬化膜Ａ−３を作製した。前述の方法により評価した結果を表２に示す。
【０１３６】
〔実施例４〕
スピンコートの回転数を調整して硬化膜の膜厚を１μｍに変更した以外は実施例１と同様にして、膜厚１μｍの硬化膜Ａ−４を作製した。前述の方法により評価した結果を表２に示す。
【０１３７】
〔実施例５〕
スピンコートの回転数を調整して硬化膜の膜厚を０．５μｍに変更した以外は実施例１と同様にして、膜厚０．５μｍの硬化膜Ａ−５を作製した。前述の方法により評価した結果を表２に示す。
【０１３８】
〔実施例６〕
黄色灯下にてフェニルビス（２，４，６−トリメチルベンゾイル）ホスフィンオキシド（商品名「“Ｏｍｎｉｒａｄ”（登録商標）８１９」ＩＧＭ社製）１．５２ｇ、ジルコニウムテトラアセチルアセトナート（商品名「“オルガチックス”（登録商標）ＺＣ−１５０」マツモトファインケミカル（株）製）１．３０ｇを、ＤＡＡ２３．９６ｇ、ＰＧＭＥＡ１．５３ｇ、ＭＭＢ１４．８０ｇの混合溶媒に溶解させ、オキセタニル基を有するシロキサン化合物「“アロンオキセタン”（登録商標）ＯＸＴ−１９１」０．９８ｇ、３−アミノプロピルトリメトキシシラン（商品名「ＫＢＭ−９０３」信越化学工業（株）製）０．４３ｇ、トリス（２−ヒドロキシエチル）イソシアヌル酸のアクリル酸エステル（商品名「“アロニックス”（登録商標）Ｍ−３１５」東亞合成（株）製）４．３５ｇ、シリカ粒子のＰＧＭＥＡ３０重量％分散液（平均粒子径＝２０〜３０ｎｍ、商品名「ＰＭＡ−ＳＴ」日産化学工業（株）製）２８．９９ｇ、シロキサン樹脂（ＰＳ−１）溶液２１．７４ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−２を調製した。
【０１３９】
得られたガラス強化材料Ｃ−２を用いて、実施例１と同様にして、ガラス強化材料Ｃ−２の架橋物からなる膜厚２μｍの硬化膜Ａ−６を作製した。前述の方法により評価した結果を表２に示す。
【０１４０】
〔実施例７〕
黄色灯下にてトリフルオロメタンスルホン酸エステル（商品名「ＭＤＴ」ヘレウス社製）０．３６ｇを、ＤＡＡ４．００ｇ、ＰＧＭＥＡ８．８０ｇ、３−メトキシ−３−メチル−１−ブチルアセテート（沸点＝１８８℃）２２．２０ｇの混合溶媒に溶解させ、シラン変性イソシアヌル酸エステル系化合物（商品名「ＫＢＭ−９６５９」信越化学工業（株）製）０．５４ｇ、シリカ粒子のＰＧＭＥＡ３０重量％分散液（平均粒子径＝２０〜３０ｎｍ、商品名「ＰＭＡ−ＳＴ」日産化学工業（株）製）２３．８９ｇ、シロキサン樹脂（ＰＳ−３）溶液３９．８２ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−３を調製した。
【０１４１】
得られたガラス強化材料Ｃ−３を用いて、キュア温度を２３０℃に変更する以外は実施例１と同様にして、ガラス強化材料Ｃ−３の架橋物からなる膜厚２μｍの硬化膜Ａ−７を作製した。前述の方法により評価した結果を表２に示す。
【０１４２】
〔実施例８〕
スピンコートの回転数を調整して硬化膜の膜厚を５μｍに変更した以外は実施例７と同様にして、膜厚５μｍの硬化膜Ａ−８を作製した。前述の方法により評価した結果を表２に示す。
【０１４３】
〔実施例９〕
黄色灯下にて１，２−オクタンジオン，１−［４−（フェニルチオ）フェニル］−，２−（Ｏ−ベンゾイルオキシム）（商品名「“Ｉｒｇａｃｕｒｅ”（登録商標）ＯＸＥ０１」ＢＡＳＦ社製）０．４３ｇ、フェニルビス（２，４，６−トリメチルベンゾイル）ホスフィンオキシド（商品名「“Ｏｍｎｉｒａｄ”（登録商標）８１９」ＩＧＭ社製）１．０７ｇ、４−ｔ−ブチルカテコール０．０２ｇを、ＰＧＭＥＡ３０．８１ｇ、プロピレングリコールモノメチルエーテル（沸点＝１２０℃、以下“ＰＧＭＥ”）２３．１０ｇの混合溶媒に溶解させ、ジペンタエリスリトールヘキサアクリレートとジペンタエリスリトールペンタアクリレートとの混合物（商品名「“ＫＡＹＡＲＡＤ”（登録商標）ＤＰＨＡ」日本化薬（株）製）６．４３ｇ、シロキサン樹脂（ＰＳ−２）溶液３７．５３ｇ、ポリエーテル変性ポリジメチルシロキサンとポリエーテルの混合物（商品名「“ＢＹＫ”（登録商標）−３３３」ビックケミー社製）のＰＧＭＥＡ５重量％溶液０．６０ｇ（濃度３００ｐｐｍに相当）を加え、撹拌した。次いで１．００μｍのフィルターでろ過を行い、固形分濃度２３重量％のガラス強化材料Ｃ−４を調製した。
【０１４４】
得られたガラス強化材料Ｃ−４を用いて、キュア温度を１３０℃に変更する以外は実施例１と同様にして、ガラス強化材料Ｃ−４の架橋物からなる膜厚２μｍの硬化膜Ａ−９を作製した。前述の方法により評価した結果を表２に示す。
【０１４５】
〔実施例１０〕
黄色灯下にてフェニルビス（２，４，６−トリメチルベンゾイル）ホスフィンオキシド（商品名「“Ｏｍｎｉｒａｄ”（登録商標）８１９」ＩＧＭ社製）１．５２ｇ、ジルコニウムテトラアセチルアセトナート（商品名「“オルガチックス”（登録商標）ＺＣ−１５０」マツモトファインケミカル（株）製）１．３０ｇを、ＤＡＡ１４．１７ｇ、ＰＧＭＥＡ２１．８２ｇ、ＭＭＢ１４．８０ｇの混合溶媒に溶解させ、オキセタニル基を有するシロキサン化合物「“アロンオキセタン”（登録商標）ＯＸＴ−１９１」０．９８ｇ、３−アミノプロピルトリメトキシシラン（商品名「ＫＢＭ−９０３」信越化学工業（株）製）０．４３ｇ、トリス（２−ヒドロキシエチル）イソシアヌル酸のアクリル酸エステル（商品名「“アロニックス”（登録商標）Ｍ−３１５」東亞合成（株）製）６．５２ｇ、シロキサン樹脂（ＰＳ−１）溶液３８．０５ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−５を調製した。
【０１４６】
得られたガラス強化材料Ｃ−５を用いて、実施例１と同様にして、ガラス強化材料Ｃ−５の架橋物からなる膜厚２μｍの硬化膜Ａ−１０を作製した。前述の方法により評価した結果を表２に示す。
【０１４７】
〔実施例１１〕
黄色灯下にてフェニルビス（２，４，６−トリメチルベンゾイル）ホスフィンオキシド（商品名「“Ｏｍｎｉｒａｄ”（登録商標）８１９」ＩＧＭ社製）１．５２ｇ、ジルコニウムテトラアセチルアセトナート（商品名「“オルガチックス”（登録商標）ＺＣ−１５０」マツモトファインケミカル（株）製）１．３０ｇを、ＤＡＡ１７．４３ｇ、ＰＧＭＥＡ１．５３ｇ、ＭＭＢ１４．８０ｇの混合溶媒に溶解させ、オキセタニル基を有するシロキサン化合物「“アロンオキセタン”（登録商標）ＯＸＴ−１９１」０．９８ｇ、３−アミノプロピルトリメトキシシラン（商品名「ＫＢＭ−９０３」信越化学工業（株）製）０．４３ｇ、シリカ粒子のＰＧＭＥＡ３０重量％分散液（平均粒子径＝２０〜３０ｎｍ、商品名「ＰＭＡ−ＳＴ」日産化学工業（株）製）２８．９９ｇ、シロキサン樹脂（ＰＳ−１）溶液３２．６１ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−６を調製した。
【０１４８】
得られたガラス強化材料Ｃ−６を用いて、実施例１と同様にして、ガラス強化材料Ｃ−６の架橋物からなる膜厚２μｍの硬化膜Ａ−１１を作製した。前述の方法により評価した結果を表２に示す。
【０１４９】
〔実施例１２〕
黄色灯下にてフェニルビス（２，４，６−トリメチルベンゾイル）ホスフィンオキシド（商品名「“Ｏｍｎｉｒａｄ”（登録商標）８１９」ＩＧＭ社製）１．５２ｇ、ジルコニウムテトラアセチルアセトナート（商品名「“オルガチックス”ＺＣ−１５０」マツモトファインケミカル（株）製）１．３０ｇを、ＤＡＡ４．３９ｇ、ＰＧＭＥＡ２１．８２ｇ、ＭＭＢ１４．８０ｇの混合溶媒に溶解させ、オキセタニル基を有するシロキサン化合物「“アロンオキセタン”（登録商標）ＯＸＴ−１９１」０．９８ｇ、３−アミノプロピルトリメトキシシラン（商品名「ＫＢＭ−９０３」信越化学工業（株）製）０．４３ｇ、シロキサン樹脂（ＰＳ−１）溶液５４．３５ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−７を調製した。
【０１５０】
得られたガラス強化材料Ｃ−７を用いて、実施例１と同様にして、ガラス強化材料Ｃ−７の架橋物からなる膜厚２μｍの硬化膜Ａ−１２を作製した。前述の方法により評価した結果を表２に示す。
【０１５１】
〔実施例１３〕
黄色灯下にてジルコニウムテトラアセチルアセトナート（商品名「“オルガチックス”（登録商標）ＺＣ−１５０」マツモトファインケミカル（株）製）１．３９ｇを、ＤＡＡ２０．０６ｇ、ＰＧＭＥＡ０．２７ｇ、ＭＭＢ１４．８０ｇの混合溶媒に溶解させ、オキセタニル基を有するシロキサン化合物「“アロンオキセタン”（登録商標）ＯＸＴ−１９１」１．０４ｇ、３−アミノプロピルトリメトキシシラン（商品名「ＫＢＭ−９０３」信越化学工業（株）製）０．４６ｇ、シリカ粒子のＰＧＭＥＡ３０重量％分散液（平均粒子径＝２０〜３０ｎｍ、商品名「ＰＭＡ−ＳＴ」日産化学工業（株）製）３０．７９ｇ、シロキサン樹脂（ＰＳ−３）溶液３０．７９ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−８を調製した。
【０１５２】
得られたガラス強化材料Ｃ−８を用いて、実施例１と同様にして、ガラス強化材料Ｃ−８の架橋物からなる膜厚２μｍの硬化膜Ａ−１３を作製した。前述の方法により評価した結果を表２に示す。
【０１５３】
〔比較例１〕
黄色灯下にてジルコニウムテトラアセチルアセトナート（商品名「“オルガチックス”（登録商標）ＺＣ−１５０」マツモトファインケミカル（株）製）１．３９ｇを、ＤＡＡ８．７７ｇ、ＰＧＭＥＡ２１．８２ｇ、ＭＭＢ１４．８０ｇの混合溶媒に溶解させ、オキセタニル基を有するシロキサン化合物「“アロンオキセタン”（登録商標）ＯＸＴ−１９１」１．０４ｇ、３−アミノプロピルトリメトキシシラン（商品名「ＫＢＭ−９０３」信越化学工業（株）製）０．４６ｇ、シロキサン樹脂（ＰＳ−３）溶液５１．３２ｇ、含フッ素熱分解性界面活性剤（商品名「ＤＳ−２１」ＤＩＣ（株）製）のＰＧＭＥＡ５重量％溶液０．２０ｇ（濃度１００ｐｐｍに相当）、シリコーン変性アクリル系界面活性剤（商品名「“ＢＹＫ”（登録商標）−３５５０」ビックケミー社製）のＰＧＭＥＡ５重量％溶液０．２０ｇ（濃度１００ｐｐｍに相当）を加え、撹拌した。次いで１．００μｍのフィルターでろ過を行い、固形分濃度２６重量％のガラス強化材料Ｃ−９を調製した。
【０１５４】
得られたガラス強化材料Ｃ−９を用いて、実施例１と同様にして、ガラス強化材料Ｃ−９の架橋物からなる膜厚２μｍの硬化膜Ａ−１４を作製した。前述の方法により評価した結果を表２に示す。
【０１５５】
〔比較例２〕
黄色灯下にてジルコニウムテトラアセチルアセトナート（商品名「“オルガチックス”（登録商標）ＺＣ−１５０」マツモトファインケミカル（株）製）０．４５ｇを、ＤＡＡ４．７２ｇ、ＰＧＭＥＡ２２．５３ｇ、ＭＭＢ１５．４０ｇの混合溶媒に溶解させ、シロキサン樹脂（ＰＳ−３）溶液５６．３０ｇ、フッ素系界面活性剤（商品名「“メガファック”（登録商標）Ｆ４７７」ＤＩＣ（株）製）のＰＧＭＥＡ５重量％溶液０．６０ｇ（濃度３００ｐｐｍに相当）を加え、撹拌した。次いで１．００μｍのフィルターでろ過を行い、固形分濃度２３重量％のガラス強化材料Ｃ−１０を調製した。
【０１５６】
得られたガラス強化材料Ｃ−１０を用いて、露光を行わず、キュア温度を２４０℃に変更する以外は実施例１と同様にして、ガラス強化材料Ｃ−１０の架橋物からなる厚さ２μｍの硬化膜Ａ−１５を作製した。前述の方法により評価した結果を表２に示す。
【０１５７】
〔比較例３〕
スピンコートの回転数を調整して硬化膜の膜厚を１２μｍに変更した以外は実施例１と同様にして、厚さ１２μｍの硬化膜Ａ−１６を作製した。前述の方法により評価した結果を表２に示す。
【０１５８】
〔比較例４〕
スピンコートの回転数を調整して硬化膜の膜厚を０．３μｍに変更した以外は実施例１と同様にして、厚さ０．３μｍの硬化膜Ａ−１７を作製した。前述の方法により評価した結果を表２に示す。
【０１５９】
〔比較例５〕
膜厚０．７μｍの化学強化ガラス基板（コーニング社製ゴリラガラス３）に、ガラス強化材料を塗布せずに、前述の方法により評価した結果を表２に示す。
【０１６０】
ガラス強化材料Ｃ−１〜Ｃ−１０の組成（溶媒を除く）を表１に、実施例１〜１３および比較例１〜５の評価結果を表２に示す。
【０１６１】
【表１】
2019214492.tif 000010
【０１６２】
【表２】
2019214492.tif 000011
【０１６３】
実施例において作製したガラス強化基板は、ガラス強度が高く、かつ透過率が高いことがわかる。
【産業上の利用可能性】
【０１６４】
本発明のガラス強化基板は、ガラス強度が高く、かつ透過率が高いことから、スマートフォン等の表示デバイス向けのカバーガラスに利用可能である。